(57)【要約】  本明細書にはポリマー組成物およびそれらから形成される製品が記載されている。該組成物はランダム・コポリマーおよび放射線添加剤（ｒａｄｉａｔｉｏｎ  ａｄｄｉｔｉｖｅ）を含み、ここでランダム・コポリマーはプロピレンおよび２重量％未満のエチレンを含み、そして約３００〜１００ｄｇ／分の溶融流量を示し、ポリマー組成物は約１６０ｋｐｓｉ〜約２００ｋｐｓｉの曲げ弾性率を示し、そして該ポリマー組成物は低いプレートアウト、１５％以下の、２０ｍｉｌｓにおける曇り度、放射線安定性およびオートクレーブ処理能を示すポリマー製品を生成するようになっている。【特許請求の範囲】
【請求項１】
ランダム・コポリマーおよび放射線添加剤を含んでなるポリマー組成物であって、そこでランダム・コポリマーはプロピレンおよび２重量％未満のエチレンを含んでなり、そして約３００〜１００ｄｇ／分の溶融流量を示し、ポリマー組成物は約１６０ｋｐｓｉ〜約２００ｋｐｓｉの曲げ弾性率を示し、そしてポリマー組成物は低いプレートアウト、１５％以下の、２０ｍｉｌｓにおける曇り度、放射線安定性およびオートクレーブ処理能を示すポリマー製品を生成するようになっている。
【請求項２】
ポリマー組成物が約１％未満のキシレン可溶物（ｓｏｌｕｂｌｅ）を含んでなる、請求項１の組成物。
【請求項３】
ランダム・コポリマーが約３０ｄｇ／分〜約６０ｄｇ／分の溶融流量を示す、請求項１の組成物。
【請求項４】
ランダム・コポリマーが１３５〜１６５℃の融点を有する、請求項１の組成物。
【請求項５】
更に透明剤、核剤およびそれらの組み合わせ物から選択される作用剤を含んでなる、請求項１の組成物。
【請求項６】
作用剤が１，３：２，４−ビス（３，４−ジメチルベンジリデン）ソルビトール；アルミニウム、ヒドロキシビス［２，４，８，１０−テトラキス（１，１−ジメチルエチル）−６−ヒドロキシ−１２Ｈ−ジベンゾ［ｄ，ｇ］［１，３，２］ジオキサフォスホシン６−オキシダト」；７１（２，２’−メチレンビス（２，６−ジ−ｔｅｒｔ−ブチルフェニル）ホスフェート・リチウム塩）；ノニトール、１，２，３−トリデオキシ−４，６：５，７−ビス−ｏ−［（４−プロピルフェニル）メチレン］；（１，３，５−トリスアミド誘導体）およびそれらの組み合わせ物から選択される、請求項５の組成物。
【請求項７】
放射線添加剤が（ポリ［［６−［１，１，３，３−テトラメチルブチル）アミノ］−ｓ−トリアジン−２，４−ジイル］［（２，２，６，６−テトラメチル−４−ピペリジル）イミノ］ヘキサメチレン｛（２，２，６，６−テトラメチル−４−ピペリジル）イミノ）］；（４−ヒドロキシ−２，２，６−テトラメチル−１−ピペリジンエタノール）およびそれらの組み合わせ物から選択される、請求項１の組成物。
【請求項８】
放射線添加剤が二種以上の放射線添加剤を含んでなる、請求項１の組成物。
【請求項９】
組成物が約０．２重量％〜約０．１５重量％の放射線添加剤を含んでなる、請求項１の組成物。
【請求項１０】
組成物が約０．２重量％〜約０．４重量％の物質を含んでなる、請求項５の組成物。
【請求項１１】
請求項１の組成物を含んでなる成形品。
【請求項１２】
成形品が、低いプレートアウト、１５％以下の、２０ｍｉｌｓにおける曇り度、放射線安定性およびオートクレーブ処理能を示す、請求項１１の成形品。
【請求項１３】
ランダム・コポリマーがメタロセン触媒を使用して生成される、請求項１の組成物。
【請求項１４】
メタロセン触媒がＳｉＭｅ２（２−メチル−４−フェニルインデニル）２ＺｒＣｌ２である、請求項１３の組成物。
【請求項１５】
製品が医療等級の製品である、請求項１１の製品。
【請求項１６】
医療等級の製品がピペットの先端、遠心分離管、反応槽、タンパク質アッセイトレー、培養管、シリンジ、ペトリ皿およびそれらの組み合わせ物から選択される、請求項１５の医療等級製品。
【請求項１７】
製品がピペット使用後にピペット中の流体残留を最少にする表面張力を有する、請求項１１の製品。
【請求項１８】
製品が流体の６回の通過後に流体を全く保持しない、請求項１７の製品。
【発明の詳細な説明】
【技術分野】
【０００１】
関連出願に対する関係
本出願書は２００８年１０月２１日出願の米国仮特許出願第６１／１０７，０４９号の利益を請求する。
【０００２】
本発明の態様は一般的にポリプロピレン組成物に関する。本発明の態様はとりわけ、耐放射線性の用途に有用なポリプロピレン組成物に関する。
【背景技術】
【０００３】
実験室および医療等級のポリマー製品は典型的に滅菌される。ポリプロピレン製品のこのような滅菌はガンマ線を伴う可能性がある。従って、放射線に暴露されるポリプロピレン製品は放射線安定性を示さなければならない。しかし、このような製品を形成するための以前の試みはなかでも、耐放射線性、透明度および柔軟性のバランスを達成する点で困難に遭遇してきた。
【０００４】
従って、医療および実験室等級の製品の形成における特性のこのようなバランスを示すポリプロピレンを開発することが望ましい。
【発明の概要】
【０００５】
要約
本発明の態様は一般的に、ランダム・コポリマーおよび放射線添加剤（ｒａｄｉａｔｉｏｎ  ａｄｄｉｔｉｖｅ）を含むポリマー組成物を含み、ここでランダム・コポリマーはプロピレンおよび２重量％未満のエチレンを含み、そして約３００〜１００ｄｇ／分の溶融流量を示し、該ポリマー組成物は約１６０ｋｐｓｉ〜約２００ｋｐｓｉの曲げ弾性率を示し、そして該ポリマー組成物は低いプレートアウト、１５％以下の、２０ｍｉｌｓにおける曇り度、放射線安定性およびオートクレーブ処理能を示すポリマー製品を生成するようになっている。
【０００６】
一つまたは複数（いずれかの他の態様と組み合わせた）の態様において、ポリマー組成物は約１％未満のキシレン可溶物を含む。
【０００７】
一つまたは複数（いずれかの他の態様と組み合わせた）の態様において、ランダム・コポリマーは約３０ｄｇ／分〜約６０ｄｇ／分の溶融流量を示す。
【０００８】
一つまたは複数（いずれかの他の態様と組み合わせた）の態様において、ランダム・コポリマーは１３５〜１６５℃の融点を有する。
【０００９】
一つまたは複数（いずれかの他の態様と組み合わせた）の態様において、ポリマー組成物は更に透明剤、核剤およびそれらの組み合わせ物から選択される作用剤（ａｇｅｎｔ）を含む。
【００１０】
一つまたは複数（いずれかの他の態様と組み合わせた）の態様において、作用剤は１，３：２，４−ビス（３，４−ジメチルベンジリデン）ソルビトール；アルミニウム、ヒドロキシビス［２，４，８，１０−テトラキス（１，１−ジメチルエチル）−６−ヒドロキシ−１２Ｈ−ジベンゾ［ｄ，ｇ］［１，３，２］ジオキサフォスホシン６−オキシダト」；７１（２，２’−メチレンビス（２，６−ジ−ｔｅｒｔ−ブチルフェニル）ホスフェートリチウム塩）；ノニトール、１，２，３−トリデオキシ−４，６；５，７−ビス−ｏ−
［（４−プロピルフェニル）メチレン］；（１，３，５−トリスアミド誘導体）およびそれらの組み合わせ物から選択される。
【００１１】
一つまたは複数（いずれかの他の態様と組み合わせた）の態様において、放射線添加剤は（ポリ［［６−［１，１，３，３，−テトラメチルブチル）アミノ］−ｓ−トリアジン−２，４−ジイル］［（２，２，６，６−テトラメチル−４−ピペリジル）イミノ］ヘキサメチレン｛（２，２，６，６−テトラメチル−４−ピペリジル）イミノ）］；（４−ヒドロキシ−２，２，６−テトラメチル−１−ピペリジンエタノール）およびそれらの組み合わせ物から選択される。
【００１２】
一つまたは複数（いずれかの他の態様と組み合わせた）の態様において、放射線添加剤は二種以上の放射線添加剤を含む。
【００１３】
一つまたは複数（いずれかの他の態様と組み合わせた）の態様において、組成物は約０．２重量％〜約０．１５重量％の放射線添加剤を含む。
【００１４】
一つまたは複数（いずれかの他の態様と組み合わせた）の態様において、組成物は約０．２重量％〜約０．４重量％の作用剤を含む。
【００１５】
一つまたは複数（いずれかの他の態様と組み合わせた）の態様は、ポリマー組成物を含む成形品を含む。
【００１６】
一つまたは複数（いずれかの他の態様と組み合わせた）の態様において、成形品は低いプレートアウト、１５％以下の、２０ｍｉｌｓにおける曇り度、放射線安定性およびオートクレーブ処理能を示す。
【００１７】
一つまたは複数（いずれかの他の態様と組み合わせた）の態様において、ランダム・コポリマーはメタロセン触媒を使用して生成される。
【００１８】
一つまたは複数（いずれかの他の態様と組み合わせた）の態様において、メタロセン触媒はＳｉＭｅ２（２−メチル−４−フェニルインデニル）２ＺｒＣｌ２である。
【００１９】
一つまたは複数（いずれかの他の態様と組み合わせた）の態様において、製品は医療等級の製品である。
【００２０】
一つまたは複数（いずれかの他の態様と組み合わせた）の態様において、医療等級の製品はピペットの先端、遠心分離管、反応槽、タンパク質アッセイ用トレー、培養管、シリンジ、ペトリ皿およびそれらの組み合わせ物から選択される。
【００２１】
一つまたは複数（いずれかの他の態様と組み合わせた）の態様において、製品はピペット使用後にピペット中の流体残留を最少にする表面張力を有する。
【００２２】
一つまたは複数（いずれかの他の態様と組み合わせた）の態様において、製品は流体の６回の通過後に流体を全く保持しない。
【図面の簡単な説明】
【００２３】
【図１】図１は生成された製品の曇り度％を表す。
【発明を実施するための形態】
【００２４】
詳細な説明
序説および定義
次に詳細な説明が提供される。添付の請求項はそれぞれ、侵害の目的上、請求項中に明記された種々の要素または制約に対する同等物を含むものと認められる別々の発明を規定する。文脈に応じて、以下に「発明」と言及されるものはすべて、場合により、ある特定の実施態様のみを表すことができる。他の場合には、「発明」の言及は１項または複数の、しかし必ずしもすべてではない請求項中に引用される主題事項を表すことが認められるであろう。次に、特定の実施態様、バージョンおよび実施例を含む発明をそれぞれ、以下に更に詳細に説明するが、該発明は、本特許中の情報が利用可能な情報および技術と組み合わされる時に、当業者に本発明を作製させ、使用させ得るために含まれる、これらの実施態様、バージョンまたは実施例に限定はされない。
【００２５】
本明細書に使用される種々の用語は以下に示される。請求項中に使用される用語が以下に定義されない範囲に対しては、当業者が、印刷された刊行物および発行された特許中に認められるものとしてその用語に与えてきたもっとも広義の定義を与えるべきである。更に、本明細書に記載されるすべての化合物は、別に明記されない限り、置換されていてもまたは未置換でもよく、そして化合物のリストはそれらの誘導体を含む。
【００２６】
本明細書で使用される用語「放射線安定性」は、そこで製品が酸素の存在下で滅菌中にガンマ線または電子ビーム光線に抵抗性であり、従って、このような滅菌中そして滅菌後に通常起る脆弱化および変色の程度を軽減するポリマーから形成される物理的特性を表す。従って、本明細書で使用される放射線安定性を示す製品は一般に、少なくとも５メガラッドＣｏ６０の光線に抵抗性を示す（脆弱化または変色を増加しない）。
【００２７】
本明細書で使用される用語「オートクレーブ処理能」は、製品が、一般に１２０℃以上におけるオートクレーブによる滅菌中、高温における軟化に抵抗性のポリマーから形成される物理的特性を表す。
【００２８】
本明細書に開示される特定の重合法は、一種または複数の触媒系とポリオレフィンモノマーを接触させて、ポリマーを形成する工程を伴う。
【００２９】
触媒系
オレフィン・モノマーを重合するために有用な触媒系は、請求される特性を示すポリマー組成物を形成することができるあらゆる触媒系を含む。例えば、該触媒系はクロム基剤の触媒系、メタロセン触媒系を含むシングルサイト（ｓｉｎｇｌｅ  ｓｉｔｅ）遷移金属触媒系、チーグラー−ナッタ触媒系またはそれらの組み合わせ物を含むことができる。触媒はその次の重合のために活性化することができ、そして、例えば担持物質を伴っても伴わなくてもよい。このような触媒系の簡単な考察を以下に含むが、このような触媒に本発明の範囲を限定する意図は全くない。
【００３０】
一つまたは複数の特定の態様において、ポリマー組成物はメタロセン触媒系により形成される。メタロセン触媒は一般に、π結合により遷移金属と配位された一つまたは複数のシクロペンタジエニル（Ｃｐ）基（置換されてもまたは未置換でもよく、各置換基は同一でも異なってもよい）を取り込んでいる配位化合物として特徴を示すことができる。Ｃｐ上の置換基は例えば、線状、分枝または環状ヒドロカルビル基であることができる。環状ヒドロカルビル基は更に、例えばインデニル、アズレニルおよびフルオレニル基を含む他の隣接環状構造物を形成することができる。これらの隣接環状構造物はまた、例えばＣ１〜Ｃ２０ヒドロカルビル基のようなヒドロカルビル基により置換されてもまたは未置換でもよい。一つの特定の態様において、メタロセン触媒はＳｉＭｅ２（２−メチル−４−フェニルインデニル）２ＺｒＣｌ２である。
【００３１】
重合法
本明細書の他所で示されるように、ポリオレフィン組成物を生成するために触媒系が使用される。触媒系が一旦、前記のようにそして／または当業者に知られているように調製された後に、その組成物を使用して様々な方法を実施することができる。使用することができる様々なアプローチは、引用により本明細書に取り入れられている米国特許第５，５２５，６７８号明細書に示された方法を含む。与えられる方法において、形成されるポリマーの所望の組成および特性に応じて、装置、工程の条件、反応物、添加剤および他の材料はもちろん変わるであろう。例えば、米国特許第６，４２０，５８０号、第６，３８０，３２８号、第６，３５９，０７２号、第６，３４６，５８６号、第６，３４０，７３０号、第６，３３９，１３４号、第６，３００，４３６号、第６，２７４，６８４号、第６，２７１，３２３号、第６，２４８，８４５号、第６，２４５，８６８号、第６，２４５，７０５号、第６，２４２，５４５号、第６，２１１，１０５号、第６，２０７，６０６号、第６，１８０，７３５号および第６，１４７，１７３号明細書の方法を使用することができ、これらは引用により本明細書に取り入れられている。
【００３２】
前記の触媒系は広範な温度および圧力にわたり、様々な重合法で使用することができる。温度は約−６０℃〜約２８０℃、または約５０℃〜約２００℃の範囲にあり、そして使用される圧力は１気圧〜約５００気圧以上の範囲にあることができる。
【００３３】
重合法は溶液、気相、スラリー相、高圧法またはそれらの組み合わせを含むことができる。
【００３４】
特定の態様において、本発明の方法は２〜３０個の炭素原子、または２〜１２個の炭素原子または２〜８個の炭素原子を有する一つまたは複数のオレフィンモノマー、例えばエチレン、プロピレン、ブタン、ペンテン、メチルペンテン、ヘキサン、オクタンおよびデカンの、溶液、高圧、スラリーまたは気相重合法に関する。他のモノマーはエチレン状の不飽和モノマー、４〜１８個の炭素原子を有するジオレフィン、共役もしくは非共役ジエン、ポリエン、ビニルモノマーおよび環状オレフィンを含む。限定されないモノマーはノルボルネン、ノルボルナジエン、イソブチレン、イソプレン、ビニルベンゾシクロブタン、スチレン、アルキル置換スチレン、エチリデンノルボルネン、ジシクロペンタジエンおよびシクロペンテンを含むことができる。一つの態様において、コポリマー、例えばプロピレン／エチレン、が生成されるか、またはターポリマーが生成される。溶液法の例は米国特許第４，２７１，０６０号、第５，００１，２０５号、第５，２３６，９９８号および第５，５８９，５５５号明細書に記載されており、それらは引用により本明細書中に取り入れられている。
【００３５】
気相重合法の一例は一般に、そこで循環気相流（あるいは再循環流または流動媒質として知られる）が重合熱により反応器内で加熱される連続サイクルを使用する。熱は反応器の外部の冷却システムによりサイクルの他の部分で再循環流から除かれる。一種または複数のモノマーを含む気相流は反応条件下で触媒の存在下で流動床を通って連続的に循環させることができる。気相流は流動床から引き出されて、反応器中に循環して戻される。同時にポリマー生成物が反応器から引き出されて、新鮮なモノマーが添加されて、重合されたモノマーと置き換えられる（例えば、引用により、本明細書に取り入れられている、米国特許第４，５４３，３９９号、第４，５８８，７９０号、第５，０２８，６７０号、第５，３１７，０３６号、第５，３５２，７４９号、第５，４０５，９２２号、第５，４３６，３０４号、第５，４５６，４７１号、第５，４６２，９９９号、第５，６１６，６６１号および第５，６６８，２２８号明細書を参照されたい）。
【００３６】
気相法における反応器の圧力は例えば、約１００ｐｓｉｇ〜約５００ｐｓｉｇ、または約２００ｐｓｉｇ〜約４００ｐｓｉｇまたは約２５０ｐｓｉｇ〜約３５０ｐｓｉｇに変動
することができる。気相法における反応器の温度は約３０℃〜約１２０℃、または約６０℃〜約１１５℃、または約７０℃〜約１１０℃または約７０℃〜約９５℃に変動することができる。該方法により予想される他の気相法は、引用により本明細書に取り入れている、米国特許第５，６２７，２４２号、第５，６６５，８１８号および第５，６７７，３７５号明細書に記載の方法を含む。
【００３７】
スラリー法は一般に、触媒と一緒にモノマーおよび場合により水素をそれに添加する、液体重合媒質中に固形の粒状物ポリマーの懸濁物を形成する工程を含む。懸濁物（希釈剤を含むことができる）は、そこで揮発成分がポリマーから分離されて、場合により蒸留後に反応器に再循環されることができる反応器から、間欠的または連続的に取り出すことができる。重合媒質中に使用される液化された希釈剤は典型的には、３〜７個の炭素原子を有するアルカン、例えば分枝アルカンである。使用される媒質は一般に重合条件下で液体であり、そして比較的不活性である（例えばヘキサンまたはイソブテン）。
【００３８】
スラリー法またはバルク法（例えば、希釈剤を使用しない方法）は一つまたは複数のループ反応器中で連続的に実施することができる。スラリーとしてまたは乾燥した自由流動性粉末としての触媒は反応器のループに定期的に注入されることができ、ループはそれ自体、希釈剤中の増加するポリマー粒子の循環しているスラリーで充填されることができる。場合により、分子量制御物として水素を添加することができる。反応器は例えば、約２７バール〜約４５バールの圧力および約３８℃〜約１２１℃の温度で維持することができる。大部分の反応器は二重ジャケット管の形状にあるために、反応熱はループの壁を通して除去することができる。スラリーは、希釈剤およびすべての未反応モノマーおよびコモノマーの除去のために、加熱低圧フラッシュ容器、回転乾燥装置および窒素パージカラムに順々に、定期的間隔でまたは連続的に反応器を排出することができる。次に、生成された、炭化水素を含まない粉末を様々な適用における使用のために配合することができる。あるいはまた、他のタイプのスラリー重合法を使用することができ、そのような撹拌反応器は直列、並列またはそれらの組み合わせである。反応器から取り外すと、ポリマーは更なる加工、例えば添加剤の添加および／または押し出し、のために、ポリマー回収システムに通過させることができる。
【００３９】
ポリマー生成物
本明細書に記載された方法により生成されるポリマーは例えばプロピレン−ベースのポリマー（例えばポリプロピレンおよびポリプロピレン・コポリマー）を含むことができる。ポリプロピレン・コポリマーはプロピレン−エチレン・コポリマーを含むことができる。
【００４０】
ポリマーは狭い分子量分布（Ｍｗ／Ｍｎ）をもつことができる。本明細書で使用される用語「狭い分子量分布」は、約１．５〜約８、または約２．０〜約７．５または約２．０〜約７．０の分子量分布をもつポリマーを表す。
【００４１】
一つの態様において、プロピレン−ベースのポリマーは例えば、１３０℃未満、または１１０℃〜１２５℃、または１２０℃の再結晶温度（Ｔｒ）をもつことができる。
【００４２】
プロピレン−ベースのポリマーは、例えば少なくとも１２０℃、または１２０℃〜１７５℃、または１３５℃〜１６５℃、または１４０℃〜１５０℃の、第２溶融ピーク（Ｔｍ）（ＤＳＣにより測定される）とも呼ばれる、融点、をもつことができる。
【００４３】
プロピレン−ベースポリマーは例えば、約１５重量％以下、または約１２重量％以下、または約１０重量％以下、または約６重量％以下、または約５重量％以下または約４重量％以下、あるいは０．１重量％〜２重量％、または０．２重量％〜約１重量％のキシレン
可溶物質（ＸＳ）（ＡＳＴＭ  Ｄ５４９２−０６により測定）を含むことができる。
【００４４】
プロピレン−ベースのポリマーは例えば、０．０１ｄｇ／分〜１０００ｄｇ／分、または０．０１ｄｇ／分〜１００ｄｇ／分、または１０ｄｇ／分〜６０ｄｇ／分、または２０ｄｇ／分〜５０ｄｇ／分、または３０ｄｇ／分〜４０ｄｇ／分の溶融流量（ＭＦＲ）（ＡＳＴＭ  Ｄ−１２３８により測定）をもつことができる。
【００４５】
一つまたは複数の態様において、ポリマーはプロピレン−ベースのランダム・コポリマーを含む。他に明記されない限り、用語「プロピレン−ベースのランダム・コポリマー」は、そのポリマーが例えば、ポリマーの総重量に対して、少なくとも約０．２重量％、または少なくとも約０．８重量％、または少なくとも約２重量％、または約０．１重量％〜約５．０重量％、または約０．４重量％〜約１．０重量％のコモノマーを含む、主としてプロピレンおよび少量の少なくとも１種のコモノマー、よりなるようなコポリマーを表す。
【００４６】
コモノマーはＣ２〜Ｃ１０アルケンから選択することができる。コモノマーは例えば、エチレン、プロピレン、１−ブテン、１−ペンテン、１−ヘキセン、１−ヘプテン、１−オクテン、１−ノネン、１−デセン、４−メチル−１−ペンテンおよびそれらの組み合わせから選択することができる。一つの特定の態様において、コモノマーはエチレンを含む。更に、用語「ランダム・コポリマー」は、鎖中のある与えられた部位における与えられたモノマー単位を見いだす確率が、隣接する単位の性状と無関係である高分子より形成されたコポリマーを表す。
【００４７】
プロピレン−ベースのランダム・コポリマーは例えば、少なくとも２ｄｇ／１０分、または５ｄｇ／１０分〜６０ｄｇ／１０分、または１０ｄｇ／１０分〜５０ｄｇ／１０分、または２０ｄｇ／分〜４５ｄｇ／分、または３０ｄｇ／分〜４０ｄｇ／分の溶融流量を示すことができる。
【００４８】
生成物の適用
生成されたポリマーは様々な最終使用の適用、例えば成形品、に有用である。更に具体的には、ポリマーは実験室および医療用最終使用の製品、例えばピペットの先端および遠心分離管、に使用することができる。
【００４９】
一つの態様において、ポリマーは成形品、例えば医療用または実験室等級の製品、を形成するために使用される。成形品は、それらに限定はされないが、例えばピペットの先端、遠心分離管、反応容器、タンパク質アッセイトレー、シリンジ、ペトリ皿または培養管を含むことができる。成形品は当業者に知られたあらゆる方法、例えばブロー成形、圧縮成形、射出ストレッチブロー成形、等、を使用して製造することができる。
【００５０】
特定の最終用途のための成形品の特定の特性を修飾または強化するために、ポリマーが、ポリマー組成物を形成するのに有効量の適当な添加剤を含むことができる。一つの態様において、添加剤は、成形品の滅菌工程中に、耐放射線性を提供する放射線添加剤である。このような添加剤の例はＣｈｉｍｍａｓｏｒｂ  ９４４およびＴｉｎｕｖｉｎ  ６２２（Ｃｉｂａから市販）および他の同様な添加剤、例えばヒンダードアミンおよびオリゴオマーヒンダードアミン、を含む。添加剤は、例えば加工相（ペレット押し出し）中にポリマーと混合することができる。更に、複数の放射線添加剤を組み合わせて使用することができると予想される。放射線添加剤の総量は、ポリマーの総重量の０．２５重量％未満、または０．０５重量％〜０．２０重量％、または０．１重量％〜０．１５重量％の量で添加することができる。
【００５１】
他の添加剤は、ＵＶ劣化、熱または酸化的劣化および／または化学線劣化を防御するための安定剤（例えば、ヒンダードアミン、ベンゾフラノン、インドリノン）、粘着防止剤（ａｎｔｉ−ｂｌｏｃｋｓ）、摩擦係数改変剤、加工助剤、着色剤、透明剤、核剤および当業者に知られた他の添加剤、を含むことができる。一つの態様において、有用な添加剤は界面活性の添加剤ではなく、またはポリマーもしくは製品の表面に移行しない添加剤である。このような添加剤、例えば透明剤および核剤の例は、それらに限定はされないが、Ｍｉｌｌａｄ（登録商標）３９８８、Ｍｉｌｌａｄ（登録商標）ＮＸ８０００（Ｍｉｌｌｉｋｅｎ  Ｃｈｅｍｉｃａｌｓから市販）、ＡＤＫ  ＮＡ−２１およびＡＤＫ  ＮＡ−７１（Ａｍｆｉｎｅ  Ｃｈｅｍｉｃａｌｓから市販）およびＣＧＸ３８６（Ｃｉｂａから市販）を含む。より一般的には、透明剤は無機の核剤（例えば、粉砕粘土、シリケート、アルカリ塩、アルカリ土類塩、アルミニウム塩、チタン塩および金属酸化物）、有機の核剤（例えば、２−メルカプトベンズイミダゾール、ソルビトール誘導体およびホスフェート誘導体）並びに１，３，５−トリスアミド誘導体を含むことができる。透明剤は例えば、０．１０重量％〜０．４重量％、または０．１５重量％〜０．２５重量％の範囲で添加することができる。Ｉｒｇａｆｏｓ  １６８（Ｃｉｂａから市販）のような加工助剤および当業者に知られた他の物質は例えば、０．０５重量％〜０．２０重量％、または０．１重量％〜０．１５重量％の範囲で添加することができる。
【００５２】
予期されなかったことには、本発明で形成される製品は、以前の試みが達成することができなかった特性のバランスを示す。例えば、本発明で形成される製品（単一の製品）は、同一組成物内に望ましい柔軟性（曲げ弾性率により測定される）、低いプレートアウト、望ましい曇り度、放射線安定性およびオートクレーブ処理能を達成することができる。
【００５３】
成形品は例えば、１５％未満、または２％〜１０％、または５％〜８％の、２ｍｉｌｓの厚さに対する曇り度を示すことができる。成形品は例えば、２０％未満、または５％〜１８％、または１０％〜１５％の、４ｍｉｌｓの厚さに対する曇り度を示すことができる。成形品は例えば、２５％未満、または１０％〜２０％、または１５％〜１８％の、６ｍｉｌｓの厚さに対する曇り度を示すことができる。成形品は例えば４０％未満、または１０％〜３５％、または２０％〜３０％の、８ｍｉｌｓの厚さに対する曇り度を示すことができる。曇り度はＡＳＴＭ  Ｄ１００３、方法“Ａ”の方法に従って測定された。
【００５４】
一つの態様において、成形品は定義の項で説明された耐放射線性である（すなわち、放射線安定性を示す）。一つの態様において、成形品は定義の項で説明されたオートクレーブ処理能を有する。一つの態様において、成形品は液体が製品に付着することを妨げる表面張力を示す。一つの態様において、製品はピペットの先端であり、そしてピペットの先端は例えば、流体の２回、または３回、または４回、または６回の通過後に製品の先端に流体のごく小さい液滴のみを保持する。あるはまた、製品は例えば、流体の２回、または３回、または４回、または６回の通過後に、製品の先端に全く流体を保持しない。
【００５５】
本明細書で使用される「表面張力」は水保持試験により測定される。水保持試験は、残留するどんな液体をも先端の内壁に付着させずに、ピペット先端からすべての液体を完全に分配するピペット先端の効率を示す。水保持試験は蒸留水の複数のピペット使用を伴う。ピペット通過回数は、蒸留水がピペット先端から分配される回数と定義される。水がピペット先端から分配される度に、ピペット先端は水保持につき視覚的に観察される。一貫性のために、試験には、金型中の同一コアからのピペット先端を使用する。
【００５６】
成形品はプレートアウトに抵抗性を示すことができる。プレートアウトは部品の成形期間中に物質が金型（コア、穴またはベント）上に堆積する時に起る。金型上に堆積する残留物もまたプレートアウトと呼ばれる。一つの態様において、該製品は、通常のまたは積極的な（ａｇｇｒｅｓｓｉｖｅ）成形条件下で、低いプレートアウトを有するか、あるい
はまた製品は中程度のプレートアウトを有するか、あるいはまた製品は全くプレートアウトをもたない。
【００５７】
成形品は例えば、０．１０〜０．５０ｆｔ−ｌｂ．／ｉｎ．、または０．１５〜０．４０ｆｔ−ｌｂ．／ｉｎ．、または０．２０〜０．３５ｆｔ−ｌｂ．／ｉｎ．の室温のノッチ付アイゾッド衝撃力値を有することができる。
【００５８】
成形品は例えば、１００〜３５０ｋｐｓｉまたは１５０〜３００ｋｐｓｉ、または２００〜２５０ｋｐｓｉ、または１６０〜２００ｋｐｓｉの曲げ弾性率を示すことができる。
【実施例】
【００５９】
４０−溶融流量のエチレン／プロピレンのランダム・コポリマー・ポリプロピレン（実施例Ａ）を、メタロセン触媒系ＳｉＭｅ２（２−メチル−４−フェニルインデニル）２ＺｒＣｌ２を使用して生成した。４０−溶融流量のエチレン／プロピレンのランダム・コポリマー・ポリプロピレン（実施例Ｂ）を実施例Ａと同様なメタロセン触媒系を使用して生成した。実施例Ａは０．５重量％のエチレン、そして実施例Ｂは１．０重量％のエチレンを含んだ。実施例ＡおよびＢを、高い透明度、優れた靭性をもちそして、ポリプロピレンを滅菌するために使用される典型的なレベルのガンマ線に抵抗性の、実験室および医療用具のために調合した。表１は実施例Ａの特徴を与える。
【００６０】
【表１】
2012506455.tif 000002
【００６１】
比較例１は透明化された、メタロセン触媒によるホモポリマーであった。表２に見られるように、比較例１よりも高い実施例Ａの溶融流量が、多孔ピペット先端の金型を充填するためのポリマーの流動動態の増加を許すにちがいない。
【００６２】
実施例Ａの物理的特性は以下の表２に与えられる。表２に示されるように、実施例Ａは比較例１より透明度を改善し、同等な曲げ弾性率をもつが、より高いノッチ付アイゾッド衝撃値を有する。実施例Ａは比較例１より改善された曇り度特性およびより高い溶融流量を示す。
【００６３】
【表２】
2012506455.tif 000003
【００６４】
表３は比較例および実施例Ａの物理的特性の比較を与える。表３で見られるように、実施例Ａは、靭性および耐放射線性のバランスを提供しながら、優れた透明度を与える。
【００６５】
【表３】
2012506455.tif 000004
【００６６】
更なる加工の問題に対処するために、実施例Ａに他の加工助剤を添加した。添加剤はＡＤＫ  ＮＡ−２１（Ａｍｆｉｎｅから市販）、ＣＧＸ  ３８６（Ｃｉｂａから市販）およびＭｉｌｌａｄ（登録商標）３９８８（Ｍｉｌｌｉｋｅｎから市販）を含んだ。これらの添加剤を個々にそして組み合わせて含んでなる試料を配合し、次に試験体のために成形した。これらの試料に関する曇り度パーセントが図１に示される。表４は試料に対するＤＳＣの結果を与える。
【００６７】
【表４】
2012506455.tif 000005
【００６８】
結果は加工助剤の添加が％曇り度を増加しないことを示す。ＡＤＫ  ＮＡ−２１核剤は実施例Ａに比較して％曇り度の僅かな増加を示した。ＣＧＸ３８６は０．０２−インチ厚さの切片に対する％曇り度に僅かな減少を示したが、より厚い切片に対しては、％曇り度の僅かな増加が得られた。すべての試料が実施例Ａと一致した融解温度（１４８℃〜１４９℃）を示した。Ｍｉｌｌａｄ（登録商標）３９８８を使用して調製された試料（加工助剤を使用したものおよび使用しないもの）は約１２０℃の高い再結晶温度を示し、それは十分に分散された核形成部位と一致する。ＡＤＫ  ＮＡ−２１およびＣＧＸ３８６核剤を使用して調製された試料はそれぞれ１１６．７℃および１１５．３℃の、より低い再結晶温度を示した。ＡＤＫ  ＮＡ−２１核剤を使用した試料に対する加工助剤の添加（ＩＮＴ−３３ＣＬＸとともに）は１１８．３℃までの再結晶温度の増加を示し、それは核剤ＡＤＫ  ＮＡ−２１の分散がポリマー溶融体中で僅かに増加したことを示すと考えられる。
【００６９】
三種類のポリプロピレンのピペット先端が水保持につき試験された：実施例Ｂ；実施例Ａ；および実施例Ｃ：Ｔｏｔａｌ  Ｐｅｔｒｏｃｈｅｍｉｃａｌｓ  ＵＳＡ，Ｉｎｃ．から入手できる、０．６重量％のＣ２を含むチーグラー−ナッタ・ランダム・コポリマーポリプロピレン。
【００７０】
水保持試験の結果は、実施例Ｃを使用して製造されたすべてのピペット先端が水保持を示したことを表した。一般に、メタロセン法を使用して生成されたポリプロピレンから製造されたピペット先端は、ソルビトール透明剤Ｍｉｌｌａｄ（登録商標）３９８８、ＮＸ８０００または、ＮＡ−２１とのＭｉｌｌａｄ（登録商標）３９９８８の組み合わせ物を使用して、水保持を示さなかった。表５は水保持試験の結果を与える。
【００７１】
【表５】
2012506455.tif 000006
【００７２】
ＣＧＸ３８６と組み合わせたメタロセン法を使用して生成されたポリプロピレンからのピペット先端は２回目の通過時に水保持を示した。１９００ｐｐｍ負荷時に、ＮＸ８０００透明剤は６回の通過後ですら、Ｍｉｌｌａｄ（登録商標）３９８８に比較して何の水保持をも示さなかった。ＮＸ８０００の量を１３００ｐｐｍまで低下すると、試験の４回目の通過時に水保持を示した。
【００７３】
プレートアウトに対するポリマー製品の抵抗性を決定するために、プレートアウトを促進するために積極的成形条件を使用した。通常の（または定常的）積極的条件は表６に示される。
【００７４】
【表６】
2012506455.tif 000007
【００７５】
三種の基剤樹脂をプレートアウトの目的のために研究した。実施例Ａ、実施例Ｂおよび実施例Ｃ。表７は研究された試料の調合および特性を与える。
【００７６】
【表７】
2012506455.tif 000008
【００７７】
表８は研究のプレートアウトの結果を与える。
【００７８】
【表８】
2012506455.tif 000009
【００７９】
表９はＹＩインデックスおよび曇り度と一緒に、プレートアウトおよびピペットの水保持の研究をまとめている。
【００８０】
【表９】
2012506455.tif 000010
【００８１】
実施例Ｃを含むすべての調合物は金型のプレートアウトおよび水保持に関して実施例Ｂに比較して改善を示さなかった。ＮＸ８０００透明剤は既存の実施例Ｂに比較して、金型のプレートアウト、水保持およびイエローカラーインデックス（ＹＩインデックス）において同様な成績を示した。ＮＸ８０００調合物は加工性、機能的成績および外見に関して最良の全体的成績を示した。ＹＩインデックスはＨｕｎｔｅｒ  Ｌａｂ  Ｄ２５の光学センサーを使用するＨｕｎｔｅｒ色彩分析法により測定した。
【００８２】
態様が示され、説明されてきたが、本開示の精神および教示から逸脱せずに、当業者はそれらの修飾を実施することができる。本明細書に記載された態様は例示のみのためであり、限定する意図はもたれない。本明細書に開示された本発明の多数の変更および修飾が可能であり、発明の範囲内に入る。数値的範囲または限界が明白に記述される場合は、このような明白な範囲または限界は、明白に記述された範囲または限界内に入る同様な数字の反復する範囲または限界を含む（例えば、１〜１０は２、３、４、等を含む；０．１０超は０．１１、０．１２、０．１３、等を含む）ものと理解しなければならない。例えば、下限ＲＬおよび上限ＲＵをもつ数値範囲が開示される場合はいつも、その範囲内に入るあらゆる数が明確に開示される。とりわけ、その範囲内の以下の数が特別に開示される：Ｒ＝ＲＬ＋ｋ＊（ＲＵ−ＲＬ）、ここでｋは、１パーセントの増加を伴う、１パーセント〜１００パーセントの範囲内の変数である、すなわち１パーセント、２パーセント、３パーセント、４パーセント、５パーセント、…５０パーセント、５１パーセント、５２パーセント、…９５パーセント、９６パーセント、９７パーセント、９８パーセント、９９パーセント、または１００パーセント、である。更に、前記に定義された２つのＲ数により規定されるあらゆる数の範囲もまた明確に開示される。請求項のあらゆる要素に関する用語「場合により」の使用は、主題要素が必要とされるか、あるいはまた必要とされないか、を意味することが意図される。両方の選択肢が請求の範囲内にあることが意図される。含んでなる（ｃｏｍｐｒｉｓｅｓ）、含む（ｉｎｃｌｕｄｅｓ）、有する（ｈａｖｉｎｇ）、等のような広義の用語の使用は、よりなる（ｃｏｎｓｉｓｔｉｎｇ  ｏｆ）、本質的によりなる（ｃｏｎｓｉｓｔｉｎｇ  ｅｓｓｅｎｔｉａｌｌｙ  ｏｆ）、実質的によりなる（ｃｏｍｐｒｉｓｅｄ  ｓｕｂｓｔａｎｔｉａｌｌｙ  ｏｆ）、等のような狭義の用語の支援物を提供すると理解しなければならない。
【００８３】
従って、保護の範囲は前記の説明により限定されず、以下の請求項により限定されるのみであり、その範囲は請求項の主題事項のすべての同等物を含む。ありとあらゆる請求項が本発明の一つの態様として明細書中に取り入れられている。従って、請求項は更なる説明であり、本発明の態様に対する追加である。引用物、特に本出願の優先日後の公開日をもつことができるあらゆる引用物、の考察は、それが本発明に対する先行技術であることを承認するものではない。本明細書に引用されたすべての特許、特許出願書および公開書の開示は、それらが、本明細書に示されるものを補う、例示的、手続き上のまたは、他の詳細を提供する範囲内で、引用により本明細書に取り入れられている。
【図１】
2012506455.tif 000011
【国際調査報告】
2012506455.tif 000012